(57)【要約】  本発明は、ポリマーの製造方法に関し、開環重合において、式（１）を有する少なくとも１つの環状（アルキル）カーボネートモノマーがポリマー鎖に取り込まれる。Ｙは任意であり、スルフヒドリル反応基の残留物を示し、Ｘはスルフヒドリル基と反応する官能基を示し、Ｌ＝−［ＣＨ２］ｎにおいてｎ＝０〜１０である、またはＬ＝−［ＣＨ２］ｐ−Ｓ−Ｓ−［ＣＨ２］ｑにおいてｐおよびｑは０〜５である、またはＬ＝−［ＰＥＧ］−においてＰＥＧは−［ＣＨ２ＣＨ２Ｏ］ｍ−基を含む基であってｍ＝１〜２００である、およびＲ２は水素、メチル、またはエチルである。任意で、環状（アルキル）アクリロイルカーボネート、または他の付加的なモノマーがコモノマーとして使用され得る。ポリマーは、コーティングのようなポリマー膜などのポリマー成形品に形成され、改質および／または架橋される。また、本発明は得られるポリマーもしくはポリマー成形品、バイオ素子とその使用、および環状（アルキル）カーボネートに関する。
2014524950.tif 000002
【特許請求の範囲】
【請求項１】
ポリマーの製造方法であって、開環重合において、以下の式（１）を有する少なくとも１つの環状（アルキル）カーボネートモノマーがポリマー鎖に組み込まれ、
【化１】
2014524950.tif 000039
Ｙは任意であり、スルフヒドリル反応基の残留物を示し、Ｘはスルフヒドリル基と反応する官能基を示し、Ｌ＝−［ＣＨ２］ｎにおいてｎ＝０〜１０である、またはＬ＝−［ＣＨ２］ｐ−Ｓ−Ｓ−［ＣＨ２］ｑにおいてｐおよびｑは０〜５である、またはＬ＝−［ＰＥＧ］−においてＰＥＧは−［ＣＨ２ＣＨ２Ｏ］ｍ−基を含む基であってｍ＝１〜２００である、およびＲ２は水素、メチル、またはエチルである、方法。
【請求項２】
少なくとも１つのモノマーは、式（２）を有する環状（アルキル）ビニルスルホンカーボネートであり、
【化２】
2014524950.tif 000040
Ｒ１は水素であり、Ｒ２は上記の意味を有し、Ｌは−ＣＨ２ＣＨ２−基または−ＣＨ２ＣＨ２ＳＯ２−ＰＥＧ−基を示し、ＰＥＧは、少なくとも１つの−［ＣＨ２ＣＨ２Ｏ］ｎ−基を含む作用因子を示し、ｎは１〜２００である、請求項１に記載の方法。
【請求項３】
１つのモノマーは式（３）を有するペグ化環状（アルキル）カーボネートであり、
【化３】
2014524950.tif 000041
Ｙはスルフヒドリル反応基の残留物を示し、Ｘはスルフヒドリル基と反応する官能基を示し、Ｒ２およびＰＥＧは上記の意味を有する、請求項１または２に記載の方法。
【請求項４】
環状（アルキル）カーボネートモノマーは、以下を含むグループから独立して選択され、
ｉ．式（１Ａ）のモノマー
【化４】
2014524950.tif 000042
ｉｉ．式（１Ｂ）のモノマー
【化５】
2014524950.tif 000043
ｉｉｉ．式（１Ｃ）のモノマー
【化６】
2014524950.tif 000044
ｖｉｉ．式（１Ｄ）のモノマー
【化７】
2014524950.tif 000045
Ｒ１は水素、メチル、またはエチルであり、Ｒ２およびＬは上記の意味を有し、Ｌは好ましくはＰＥＧを示す、請求項１から３のいずれか１項に記載の方法。
【請求項５】
ポリマーは（アルキル）ポリカーボネートまたはそのコポリカーボネートであり、方法は、
ｉ．式（１）を有する環状（アルキル）カーボネートの少なくとも１つのモノマーを提供するステップを備え、Ｒ２は水素、メチル、またはエチルであり、Ｘはスルフヒドリル基と反応する官能基であり、方法はさらに、
ｉｉ．単一のモノマーまたは複数のモノマーを開環重合によって重合させて、スルフヒドリル反応ポリカーボネートまたはコポリカーボネートをポリマーとするステップを備える、請求項１から４のいずれか１項に記載の方法。
【請求項６】
ステップ（ｉ）において式（４）を有する環状（アルキル）アクリロイルカーボネートが付加され、
【化８】
2014524950.tif 000046
Ｒ１およびＲ２の各々は独立して水素、メチル、またはエチルであり、
これによりスルフヒドリル反応（アルキル）アクリロイルコポリカーボネートがポリマーとして形成される、請求項５に記載の方法。
【請求項７】
以下を含むグループから付加的なモノマーが付加され、
−式（５）を有する環状Ｃ３−Ｃ１４−アルキルエステル
【化９】
2014524950.tif 000047
ｍ＝３〜１４であり、δ−バレロラクトン、ε−カプロラクトン、およびω−ペンタデカラクトンなどである；
−式（６）を有する環状ジエステル
【化１０】
2014524950.tif 000048
ＲｘおよびＲｙは各々が独立して水素、メチル、またはエチルであり、ラクチドなどである；
−式（７）を有するモルフォリンジオン
【化１１】
2014524950.tif 000049
Ｒｘは水素、メチル、またはエチルであり、Ｒｚは独立して水素、メチル、エチル、または任意で保護されるアミノ酸残留物である；
−式（８）を有するジオキサノン
【化１２】
2014524950.tif 000050
ＲｘおよびＲｙは各々が独立して水素、メチル、またはエチルである；および／または
−式（９）を有する環状Ｃ３−Ｃ５−アルキルカーボネート
【化１３】
2014524950.tif 000051
ｐ＝３〜５であり、トリメチレンカーボネートなどである、請求項１から６のいずれか１項に記載の方法。
【請求項８】
ポリマーは、（薬剤溶出）コーティングのようなポリマー膜などのポリマー成形品に形成される、請求項１から７のいずれか１項に記載の方法。
【請求項９】
ポリマーまたはポリマー成形品のマレイミド基、オルソピリジル基、ヨードアセトアミド基、（アルキル）ビニルスルホン基、および任意の（アルキル）アクリロイル基などの少なくとも１つのスルフヒドリルは、機能性リガンドによって改質される、請求項１から８のいずれか１項に記載の方法。
【請求項１０】
改質は、チオール含有機能性リガンドとの反応および／またはアミン含有機能性リガンドとの反応を含み、チオール含有機能性リガンドは２−メルカプトエタノール、３−メルカプトプロパン酸、システアミン、システイン、およびアルギニン−グリシン−アスパラギン酸−システイン（ＲＧＤＣ）ペプチド、メルカプトサッカリド、ＰＥＧ−ＳＨ、Ｈ２Ｎ−ＰＥＧ−ＳＨであるのが好ましい、および／またはアミン含有機能性リガンドはＰＥＧ−ＮＨ２もしくは２−アミノエタノールであるのが好ましい、請求項９に記載の方法。
【請求項１１】
改質は、水性媒体において行われる、好ましくは媒体のない状態で行われる、ビニルスルホン基などの機能性スルフヒドリル基反応基Ｍとの反応を含む、請求項９または１０に記載の方法。
【請求項１２】
ポリマーは少なくとも１つの（アルキル）アクリロイルカーボネート基を含み、ポリマーおよび／またはポリマー成形品は（アルキル）アクリロイル基の光架橋および／またはガンマ照射によって架橋される、請求項５から１１のいずれか１項に記載の方法。
【請求項１３】
架橋は、（アルキル）アクリロイル基以外のスルフヒドリル反応基を１，６−ヘキサンジチオール、エチレンジアミン、２−メルカプトエチルアミンなどのジチオール、ジアミン、アミノチオールまたはこれらの組み合わせとの架橋を含む、請求項１２に記載の方法。
【請求項１４】
重合は、各モノマーなどからなる少なくとも２つ以上のポリマーブロックを含むブロック共重合である、請求項１から１３のいずれか１項に記載の方法。
【請求項１５】
重合は線形、分枝形、または星形を有する多機能性重合開始剤を用いて行われ、好ましくは多機能性重合開始剤が多機能性ＰＥＧである、請求項１から１４のいずれか１項に記載の方法。
【請求項１６】
請求項１から１５のいずれか１項に記載の方法によって得ることができ、任意で機能化および／または架橋された、ポリマー、（薬剤溶出）ポリマーコーティング、またはポリマー成形品。
【請求項１７】
請求項１６に記載の少なくとも１つのポリマーもしくはポリマー成形品を含む、またはこれを使用して作られるステント、血管、および細胞コンパートメントなどのバイオ素子。
【請求項１８】
薬物、蛋白質、（オリゴ）ペプチド、アプタマー、ＤＮＡやＲＮＡなどの核酸、抗凝固剤、非ファウリング作用因子、抗体もしくは酵素、およびこれらの組み合わせなどの少なくとも１つの生物活性作用因子は、直接的もしくはヒドロゲル状の層などを介して間接的にポリマーに結合される、請求項１７に記載のバイオ素子。
【請求項１９】
バイオ素子の製造に使用される、および／または薬物に使用される、請求項１６に記載のポリマー。
【請求項２０】
環状カーボネートモノマーであって、以下を有する：
ｉ．式（１）
【化１４】
2014524950.tif 000052
Ｙは任意であり、スルフヒドリル反応基の残留物を示し、Ｘはスルフヒドリル基と反応する官能基を示し、Ｌ＝−［ＣＨ２］ｎにおいてｎ＝０〜１０である、またはＬ＝−［ＣＨ２］ｐ−Ｓ−Ｓ−［ＣＨ２］ｑにおいてｐおよびｑは０〜５である、またはＬ＝−［ＰＥＧ］−においてＰＥＧは−［ＣＨ２ＣＨ２Ｏ］ｍ−基を含む基であってｍ＝１〜２００である、およびＲ２は水素、メチル、またはエチルである；
ｉｉ．式（２）
【化１５】
2014524950.tif 000053
Ｒ１は水素であり、Ｒ２は上記の意味を有し、Ｌは−ＣＨ２ＣＨ２−基または−ＣＨ２ＣＨ２ＳＯ２−ＰＥＧ−基を示し、ＰＥＧは少なくとも１つの−［ＣＨ２ＣＨ２Ｏ］ｎ−基を含む作用因子を示し、ｎは１〜２００である；
ｉｉｉ．式（１Ａ）のモノマー
【化１６】
2014524950.tif 000054
ｉｖ．式（１Ｂ）のモノマー
【化１７】
2014524950.tif 000055
ｖ．式（１Ｃ）のモノマー
【化１８】
2014524950.tif 000056
ｖｉｉ．式（１Ｄ）のモノマー
【化１９】
2014524950.tif 000057
Ｒ１は水素、メチル、またはエチルであり、Ｒ２およびＬは上記の意味を有する；
ｖｉ．式（３）
【化２０】
2014524950.tif 000058
Ｙはスルフヒドリル反応基を示し、Ｘはスルフヒドリル基と反応する官能基を示し、Ｒ２およびＰＥＧは上記の意味を有し、好ましくは、
式（３Ａ）
【化２１】
2014524950.tif 000059
もしくは、式（３Ｂ）
【化２２】
2014524950.tif 000060
および／または式（３Ｃ）を有し、
【化２３】
2014524950.tif 000061
Ｒ２およびＰＥＧは上記の意味を有し、
ｖｉｉ．式（２Ａ）および／または式（２Ｂ）
【化２４】
2014524950.tif 000062
Ｒ１、Ｒ２、およびＰＥＧは上記の意味を有する、環状カーボネートモノマー。
【発明の詳細な説明】
【技術分野】
【０００１】
本発明は、開環重合によって環状（アルキル）カーボネートをポリマー鎖に組み込むポリマーの製造方法、生産されるポリマー、このようなポリマーを用いて形成されるポリマー成形品、ポリマーまたはポリマー成形品を組み込んだバイオ素子、および重合に使用される環状（アルキル）カーボネートに関する。
【背景技術】
【０００２】
成長を続ける組織工学、再生医療、および薬物制御放出などの生物医学技術は、高度な機能性生体材料の開発に密接に依存している。脂肪族ポリエステルおよびポリカーボネートは、それらの特有の生体適合性、生分解性、および米国食品医薬品局（ＦＤＡ）によりバイオ素子での使用が認可されていることなどから、主要な合成生体材料となっている。たとえば、これらは吸収性整形外科用装置、蛋白質制御放出用の微粒子、細胞および組織の足場材、薬剤溶出ステントにおけるコーティング、ならびに標的薬物放出用のナノ粒子に適用されてきた。しかしながら、一般的な生分解性ポリマーは、それらの高い疎水性や不適当な変質特性、特に薬物、ペプチド、蛋白質、および非ファウリング性ポリマーなどの生理活性分子を共有結合固定するための活性中心を欠くなどの（表面）特性が問題となる場合が多い。この「不活性」な特徴により、ポリマーを使用した生物活性ポリマー成形品の設計が大きく妨げられてきた。過去１０年において、たとえばヒドロキシル、カルボキシル、アミン、アリル、アルキン／アジド、およびアクリロイルペンダント基を含有する機能性脂肪族ポリエステルおよびポリカーボネートの開発にかなりの努力が注がれてきた。これらの機能性ポリマーに基づく後重合改質により、様々な高性能の材料、コーティング、および装置への入口がもたらされ得る。
【０００３】
本発明は、ポリマー合成に保護処置および脱保護処置を伴わず、有害な触媒による補助および副産物の生成のない穏和な条件下で定量的に後重合改質が進行する、機能性生分解性ポリマーの開発を目的とする。この方法により、ポリマーの分解ならびに予想される有害な触媒および副産物によるコンタミネーションが防止され得る。
【発明の概要】
【発明が解決しようとする課題】
【０００４】
本発明は、チオラート分子で改質されたポリマーを生産するためにはスルフヒドリル基と反応する官能基を有する環状（アルキル）カーボネートが有利であるという見解に基づいている。このような官能基は、ラジカル重合に対する低い反応性および高い疎水性を示す点で有利である。したがって、このようなスルフヒドリル反応性官能基をポリマーに使用することにより、アクリロイル官能基に関連する問題が解決され得て、水性媒体においてポリマー膜などの対応するポリマー成形品を直接的に改質することが可能となり得る。最後の所見に関し、ポリマー、ポリマー成形品、およびコーティングの改質を好ましくは触媒による補助なくして水性条件において行うことが長年にわたって求められてきた。
【課題を解決するための手段】
【０００５】
このため、本発明はポリマーの製造方法を提供するものであり、開環重合において、以下の式（１）を有する少なくとも１つの環状（アルキル）カーボネートモノマーがポリマー鎖に組み込まれる。
【０００６】
【化１】
2014524950.tif 000003
【０００７】
Ｙは任意であり、スルフヒドリル反応基の残留物を示し、Ｘはスルフヒドリル基と反応する官能基を示し、Ｌ＝−［ＣＨ２］ｎにおいてｎ＝０〜１０である、またはＬ＝−［ＣＨ２］ｐ−Ｓ−Ｓ−［ＣＨ２］ｑにおいてｐおよびｑは０〜５である、またはＬ＝−［ＰＥＧ］−においてＰＥＧは−［ＣＨ２ＣＨ２Ｏ］ｍ−基を含む基であってｍ＝１〜２００である、およびＲ２は水素、メチル、またはエチルである。
【０００８】
官能基Ｘは、リガンドを含むチオラートまたはスルフヒドリルの付加に対する高い反応性および選択性を示し、開環重合に対して実質的に影響を与えない。さらに、スルフヒドリル基に対するリガンドの付加反応は、開環重合の前および／または後に行われ得る。
【図面の簡単な説明】
【０００９】
【発明を実施するための形態】
【００１０】
本発明に係る方法の第１の実施形態は、式（２）を有する環状（アルキル）カーボネートモノマー環状（アルキル）ビニルスルホンカーボネートである。
【００１１】
【化２】
2014524950.tif 000004
【００１２】
Ｒ１は水素であり、Ｒ２は上記の意味を有し、Ｌは−ＣＨ２ＣＨ２−基（たとえば、式（２Ａ）の化合物を参照）または−ＣＨ２ＣＨ２ＳＯ２−ＰＥＧ−基（たとえば、式（２Ｂ）の化合物を参照）を示す。
【００１３】
【化３】
2014524950.tif 000005
【００１４】
Ｒ１は水素、メチル、またはエチルであり、Ｒ２およびＰＥＧは上記の意味を有する。式（２Ａ）および式（２Ｂ）を有するモノマーは、環状カーボネートチオールとジビニルスルホンもしくは二機能性ＰＥＧビニルスルホンとの反応によって生産され得る。
【００１５】
このようなペンダントビニルスルホン基は、モノマー、開環重合によって形成されたポリマー、およびポリマーで作られたポリマー成形品の直接改質に非常に適している。このような改質において、触媒は通常必要なく、反応は穏和な水性条件下で行われ得る。
【００１６】
ＰＥＧ基は、開環重合および／または改質に悪影響が実質的に及ばないのであれば通常は任意の長さを有してもよい。これは、開環重合において、ｎが１から２０、より好ましくは１から１０となるように長さを限定するのが好ましいことを意味する。
【００１７】
メトキシ基のようなアルコキシ基などの非官能基でキャップされた１つ以上のペグ化環状（アルキル）カーボネートが使用され得る。ペグ化カーボネートを組み込むことにより、改質処理を受けなくともポリマー（コポリマー）の親水性が高められる。ポリマー（コポリマー）に組み込まれるこのようなペグ化環状カーボネートの量は、ポリマー（コポリマー）に望む親水性の程度に基づいて選択され得る。
【００１８】
他の好ましい実施形態によれば、モノマーは式（３）を有するペグ化環状（アルキル）カーボネートである。
【００１９】
【化４】
2014524950.tif 000006
【００２０】
Ｙはスルフヒドリル反応基の残留物を示し、Ｘはスルフヒドリル基と反応する官能基を示し、Ｒ２およびＰＥＧは上記の意味を有する。このようなペグ化カーボネートは、メルカプトジオールまたはチオール環状カーボネートと反応物質Ｙ′−ＰＥＧ−Ｘとを反応させることによって生産され得て、官能基Ｙ′はスルフヒドリル基と反応する。官能基Ｙ′は、基Ｘと同じであるのが好ましい。これにより、（基Ｙ′が基Ｘとは異なる場合に）基Ｙ′ではなく望ましくない基Ｘが環状カーボネートのスルフヒドリル基と反応した副産物が回避される。
【００２１】
本発明の好ましい実施形態によれば、ペグ化環状（アルキル）カーボネートモノマーは、以下を含むグループから独立して選択される非常に適した環状（アルキル）カーボネートモノマーから選択され得る。
【００２２】
ｉ．式（１Ａ）のモノマー
【００２３】
【化５】
2014524950.tif 000007
【００２４】
ｉｉ．式（１Ｂ）のモノマー
【００２５】
【化６】
2014524950.tif 000008
【００２６】
ｉｉｉ．式（１Ｃ）のモノマー
【００２７】
【化７】
2014524950.tif 000009
【００２８】
ｖｉｉ．式（１Ｄ）のモノマー
【００２９】
【化８】
2014524950.tif 000010
【００３０】
Ｒ１、Ｒ２、およびＬは上記の意味を有する。これらのモノマーは、それぞれ環状カーボネートチオールと、マレイミド、オルソピリジルジスルフィド、ヨードアセトアミド、およびジビニルスルホンなどの対応する二機能性のＬベースの反応物質との反応によって生産され得る。
【００３１】
より好ましい基は、たとえば以下を含むグループから独立して選択されるペグ化環状（アルキル）カーボネートを含む。
【００３２】
ｉ．式（３Ａ）のモノマー
【００３３】
【化９】
2014524950.tif 000011
【００３４】
モノマー（３Ａ）は、環状カーボネートチオールと二機能性ＰＥＧマレイミドとの反応によって生産され得る。
【００３５】
ｉｉ．式（３Ｂ）のモノマー
【００３６】
【化１０】
2014524950.tif 000012
【００３７】
モノマー（３Ｂ）は、環状カーボネートチオールと二機能性ＰＥＧオルソピリジルジスルフィドとの反応によって生産され得る。
【００３８】
ｉｉｉ．式（３Ｃ）のモノマー
【００３９】
【化１１】
2014524950.tif 000013
【００４０】
Ｒ２およびＰＥＧは上記の意味を有する。モノマー（３Ｃ）は、それぞれ環状カーボネートチオールと二機能性ＰＥＧヨードアセトアミドとの反応により生産され得る。
【００４１】
したがって、本発明の方法は、ポリマーが（アルキル）ポリカーボネートまたはそのコポリカーボネートであり、式（１）を有する環状（アルキル）カーボネートの少なくとも１つのモノマーを提供するステップを備え、Ｒ２は水素、メチル、またはエチルであり、Ｘはスルフヒドリル基と反応する官能基であり、方法はさらに、単一のモノマーまたは複数のモノマーを開環重合によって重合し、スルフヒドリル反応ポリカーボネートまたはコポリカーボネートをポリマーとするステップを備える。
【００４２】
本発明の非常に有利な方法によれば、方法はポリマーを作るステップを含み、重合において、少なくとも１つの（アルキル）ビニルスルホン基が、少なくとも式（２Ａ）を有する環状（アルキル）ビニルスルホンカーボネートおよび／または式（２Ｂ）を有するペグ化環状（アルキル）ビニルスルホンカーボネートを開環重合させることによってポリマー鎖に組み込まれる。
【００４３】
【化１２】
2014524950.tif 000014
【００４４】
Ｒ１およびＲ２は各々独立した水素、メチル、またはエチルである。
本発明に係るポリマーがビニルスルホン基、ヨードアセトアミド基、マレイミド基、およびオルソピリジルジスルフィド基など、スルフヒドリル基と反応する官能基をリガンドを用いた改質に適したペンダント基として含むことは明らかである。しかしながら、開環重合または（適切なときには）環状カーボネートの形成との望ましくない干渉がない限りにおいて、他のスルフヒドリル反応官能基がモノマー合成時に使用され得ることは明白である。改質は、２−メルカプトエタノール、システアミン、システイン、ＧＲＧＤＣ、ＰＥＧ−ＳＨなどのチオール含有分子、および２−アミノエタノールなどのアミン含有分子との選択的なマイケル型共役反応などによる任意の適切な反応によって行われ得る。式（２）の環状カーボネートに存在するＰＥＧリンカー基により、重合および選択的な改質との干渉ならびに架橋なくしてポリマーの親水性がさらに高められる。これは、重合が実質的に悪影響を受けないように、様々な反応に関して想定される反応条件下においてＰＥＧが無反応となるべきであること（たとえば、ＯＨ基を欠如させるべきである）、およびＰＥＧを比較的短くすべきであること（Ｍｎ（ＰＥＧ）＜２００など）を暗に示している。
【００４５】
しかしながら、ポリマーのペグ化は開環重合の後にも行われ得て、ＰＥＧ基の長さが大きくなり得る。加えて、ＰＥＧ基は、単機能または多機能となり得る真っ直ぐまたは枝分かれしたＰＥＧ基など、任意のタイプのＰＥＧ基を示す。
【００４６】
好ましい実施形態によれば、ポリマーは、（アルキル）ビニルスルホンポリカーボネートホモポリマーまたはペグ化（アルキル）ビニルスルホンポリカーボネートもしくはそのコポリカーボネートなどのホモポリマーであってもよい。これに関し、本発明の方法は、式（１）を有する環状（アルキル）ビニルスルホンカーボネートおよび／または式（２）を有するペグ化環状（アルキル）ビニルスルホンカーボネートの少なくとも１つのモノマーを提供するステップ（ｉ）と、単一のモノマーまたは複数のモノマーを重合させて（アルキル）ビニルスルホンポリカーボネートまたはペグ化（アルキル）ビニルスルホンコポリカーボネートをポリマーとするステップ（ｉｉ）とを含む。
【００４７】
他の好ましい実施形態によれば、ポリマーは、環状（アルキル）アクリロイルカーボネートを有するコポリマーであってもよい。これに関し、方法は、ステップ（ｉ）において式（４）を有する環状（アルキル）アクリロイルカーボネートを付加するステップを含む。
【００４８】
【化１３】
2014524950.tif 000015
【００４９】
Ｒ１およびＲ２の各々は独立して水素、メチル、またはエチルである。これにより、（アルキル）ビニルスルホンアクリロイルコポリカーボネートがポリマーとして形成される。このコポリマーは、たとえば光照射による架橋および接合に非常に適した（ペンダントビニルスルホン基よりも良好な）ペンダントアクリロイル基を含む。したがって、生産されるコポリマーおよび生産されるポリマー膜などのポリマー成形品、ならびにこれら両方の架橋産物を架橋させることができる。これにより、ポリマーおよびポリマー成形品の特性が向上する。
【００５０】
さらに好ましい実施形態によれば、重合は付加的なモノマー（（アルキル）アクリロイルカーボネート以外）をさらに含み得る。これにより、生分解性であって、改質および架橋されて多くの異なるバイオ素子および生体材料に組み込まれ得る多用途ポリマーを提供することが可能となる。このため、重合において以下を含むグループから選択される付加的なモノマーを付加することが好ましい。
【００５１】
−式（５）を有する環状Ｃ３−Ｃｉ４−アルキルエステル
【００５２】
【化１４】
2014524950.tif 000016
【００５３】
ｍ＝３〜１４であり、δ−バレロラクトン、ε−カプロラクトン、およびω−ペンタデカラクトンなどである；
−式（６）を有する環状ジエステル
【００５４】
【化１５】
2014524950.tif 000017
【００５５】
ＲｘおよびＲｙは各々が独立して水素、メチル、またはエチルであり、ラクチドなどである；
−式（７）を有するモルフォリンジオン
【００５６】
【化１６】
2014524950.tif 000018
【００５７】
Ｒｘは水素、メチル、またはエチルであり、Ｒｚは独立して水素、メチル、エチル、または選択的に保護されるアミノ酸残留物である；
−式（８）を有するジオキサノン
【００５８】
【化１７】
2014524950.tif 000019
【００５９】
ＲｘおよびＲｙは各々が独立して水素、メチル、またはエチルである；および／または
−式（９）を有する環状Ｃ３−Ｃ５−アルキルカーボネート
【００６０】
【化１８】
2014524950.tif 000020
【００６１】
ｐ＝３〜５であり、トリメチレンカーボネートなどである。
（アルキル）ビニルスルホンをベースとしたポリマーなどの（アルキル）ポリカーボネートは、生分解性であり、広範囲にわたって異なる構造および組成において使用され得て、保護および脱保護ステップなくして容易に準備することができる。チオール含有分子および／またはアミン含有分子を用いた後重合改質は、非常に穏和な条件下（触媒のない状態）で定量的に進行し、起こり得る劣化およびコンタミネーションが最小限となる。また、チオール含有分子およびアミン含有分子を用いたビニルスルホン基のマイケル型付加は、高度に選択的であり、ヒドロキシル、カルボキシル、およびアミンを含む様々な官能基に対して耐性を有し、異なるタイプの生物活性分子を容易に接合することができる。改質には、（アルキル）ビニルスルホン基、ペグ化（アルキル）ビニルスルホン基、マレイミド基、ヨードアセトアミド基、スルフヒドリルジスルフィド基、および任意の（アルキル）アクリロイル基などの官能基Ｘが利用可能である。改質は、いわゆる機能性リガンドを用いて進行する。好ましくは、改質はチオール含有機能性リガンドおよび／またはアミン含有機能性リガンドとの反応を含み、チオール含有機能性リガンドは２−メルカプトエタノール、３−メルカプトプロパン酸、システアミン、システイン、およびアルギニン−グリシン−アスパラギン酸−システイン（ＲＧＤＣ）ペプチド、メルカプトサッカリド、ＰＥＧ−ＳＨなどが好ましい、ならびに／またはアミン含有機能性リガンドは２−アミノエタノールもしくはアミノＰＥＧ−ＳＨが好ましい。
【００６２】
再度強調すると、本発明のポリマーに基づく生分解性装置およびコーティングは、触媒のない水性条件においてチオール含有分子およびアミン含有分子を用いた直接的かつ堅牢な表面改質を初めて可能とする。これにより、医療インプラントならびに細胞および組織足場材の表面の機能化がポリマーによって行い易くなる。
【００６３】
上に示したように、好ましいが任意で１つ以上の（アルキル）アクリロイルペンダント基を設けることにより、アクリロイル基との反応による効果的な架橋が可能となる。この架橋は、光架橋および／または（アルキル）アクリロイル基のガンマ放射による架橋を含み得る。（アルキル）アクリロイルおよび他のスルフヒドリル反応基の混合物を含有するポリマーに関しては、アクリロイル基は選択的に架橋され得る。架橋は、他のスルフヒドリル反応基をたとえば１，６−ヘキサンジチオール、エチレンジアミン、２−メルカプトエチルアミンなどのジチオール、ジアミン、および／またはアミノチオールと反応させることによって行うこともできる。架橋は、本発明の（機能化および／または改質された）ポリマー、または膜などのポリマー成形品に対して有利に行われ得る。
【００６４】
重合に関連し、重合は、ランダム重合、または各モノマーなどからなる２つ以上のポリマーブロックを含むブロック共重合であってもよい。好ましくは線形、分枝形、もしくは星形を有する多機能性重合開始剤を用いて重合が行われ、好ましくは多機能性重合開始剤が多機能性ＰＥＧである場合、重合によって生成ポリマーもしくは構造ポリマーが得られる。
【００６５】
本発明の他の局面は、本発明に係る方法によって得られるポリマーもしくはポリマー成形品、ならびにステント、血管、および細胞コンパートメントなどのバイオ素子に関し、本発明のポリマーを含む、または少なくとも本発明に係るポリマーを使用して作られる。このようなバイオ素子は、好ましくは薬物、蛋白質、（オリゴ）ペプチド、アプタマー、ＤＮＡやＲＮＡなどの核酸、抗凝固剤、非ファウリング作用因子、抗体もしくは酵素、およびこれらの組み合わせなどの生物活性作用因子を含み、ヒドロゲルに結合される本発明のポリマーを含み得る。明らかに、本発明のポリマーは、バイオ素子の製造に使用され得る、および／または医薬に使用され得る。
【００６６】
本発明のさらなる局面は、本発明に係るポリマーを含むポリマー混合物およびポリマー混合物からなる成形品に関する。
【００６７】
最後に、本発明は、環状（アルキル）カーボネートに関し、以下を有する。
ｉ．式（１）
【００６８】
【化１９】
2014524950.tif 000021
【００６９】
Ｙは任意であり、スルフヒドリル反応基の残留物を示し、Ｘはスルフヒドリル基と反応する官能基を示し、Ｌ＝−［ＣＨ２］ｎにおいてｎ＝０〜１０である、またはＬ＝−［ＣＨ２］ｐ−Ｓ−Ｓ−［ＣＨ２］ｑにおいてｐおよびｑは０〜５である、またはＬ＝−［ＰＥＧ］−においてＰＥＧは−［ＣＨ２ＣＨ２Ｏ］ｍ−基を含む基であってｍ＝１〜２００である、およびＲ２は水素、メチル、またはエチルである。
【００７０】
ｉｉ．式（２）
【００７１】
【化２０】
2014524950.tif 000022
【００７２】
Ｒ１は水素であり、Ｒ２は上記の意味を有し、Ｌは−ＣＨ２ＣＨ２−基または−ＣＨ２ＣＨ２ＳＯ２−ＰＥＧ−基を示し、ＰＥＧは少なくとも１つの−［ＣＨ２ＣＨ２Ｏ］ｎ−基を含む作用因子を示し、ｎは１〜２００である。
【００７３】
ｉｉｉ．式（１Ａ）のモノマー
【００７４】
【化２１】
2014524950.tif 000023
【００７５】
ｉｖ．式（１Ｂ）のモノマー
【００７６】
【化２２】
2014524950.tif 000024
【００７７】
ｖ．式（１Ｃ）のモノマー
【００７８】
【化２３】
2014524950.tif 000025
【００７９】
ｖｉｉ．式（１Ｄ）のモノマー
【００８０】
【化２４】
2014524950.tif 000026
【００８１】
Ｒ１は水素、メチル、またはエチルであり、Ｒ２およびＬは上記の意味を有する。
ｖｉ．式（３）
【００８２】
【化２５】
2014524950.tif 000027
【００８３】
Ｙはスルフヒドリル反応基を示し、Ｘはスルフヒドリル基と反応する官能基を示し、Ｒ２およびＰＥＧは上記の意味を有し、好ましくは、
式（３Ａ）
【００８４】
【化２６】
2014524950.tif 000028
【００８５】
もしくは、式（３Ｂ）
【００８６】
【化２７】
2014524950.tif 000029
【００８７】
および／または式（３Ｃ）を有し、
【００８８】
【化２８】
2014524950.tif 000030
【００８９】
Ｒ２およびＰＥＧは上記の意味を有する；
ｖｉｉ．式（２Ａ）および／または式（２Ｂ）
【００９０】
【化２９】
2014524950.tif 000031
【００９１】
Ｒ１、Ｒ２、およびＰＥＧは、上記と同じ意味を有する。
本発明に係るポリマー、ポリマーコーティング、ポリマー成形品、および使用の上述の特徴および他の特徴は、様々な実施例によってさらに明らかとなる。これらの実施例は、情報提供のみを目的としたものであり、いかなる局面においても本発明を限定することを意図していない。これについて、図解、表、および図面が参照される。
【実施例１】
【００９２】
実施例１：メチルビニルスルホンカーボネートモノマーの合成
この合成では、以下の作用因子が使用された：３−メチル−３−オキセタンメタノール（９７％、Alfa）、臭化水素酸（４０％、SCRC）、水酸化ヒドロ亜硫酸ナトリウム（６８％、Acros）、ジビニルスルホン（９５％、Dalian Guanghui、中国）、トリエチルアミン（Ｅｔ３Ｎ、９９％、Alfa Aesar）、第一錫オクトアート（Ｓｎ（Ｏｃｔ）２、９５％、Sigma）、２−メルカプトエタノール（＞９９％、Amresco）、２−メルカプトエチルアミン塩酸塩（９９％、Alfa Aesar）、およびＬ−システイン（＞９９％、Alfa Aesar）、フルオレセインイソチオシアネート（ＦＩＴＣ、９８％、Sigma）がそのまま使用された。ＧＲＧＤＣは、Suzhou China Tech Peptide Co., Ltdから購入した。チオール化グリコールキトサン（ＧＣ−ＳＨ、Ｍｎ＝８００００、ＤＳ＝６．８５）およびチオール化ＰＥＧ（ＰＥＧ−ＳＨ、Ｍｎ＝５０００）は前述のレポート［１，２］に基づいて合成された。クロロぎ酸エチル（＞９６％、SCRC）は使用前に蒸留された。イソプロパノールおよびε−カプロラクトン（ε−ＣＬ、９９％、Alfa Aesar）は、ＣａＨ２で乾燥させ、使用前に蒸留された。トルエンは、蒸留前にアルゴン雰囲気中でナトリウム線で逆流させることによって乾燥させた。Ｌ−ラクチド（Ｌ−ＬＡ、＞９９％、Purac）およびトリメチレンカーボネート（ＴＭＣ、Jinan Daigang Co. Ltd.、中国）は乾燥トルエンから再結晶化された。
【００９３】
特性分析のために、１ＨＮＭＲスペクトルが４００ＭＨｚで動作するUnity Inova 400に記録された。ＣＤＣｌ３およびＤＭＳＯ−ｄ６が溶媒として使用され、化学シフトが残留溶媒信号に対して較正された。コポリマーの分子量および多分散性は、２つの線形ＰＬｇｅｌカラム（５００ÅおよびＭｉｘｅｄ−Ｃ）および保護カラムと示差屈折率検知器とを備えたWaters 1515ゲル浸透グロマトグラフ（ＧＰＣ）機器によって判定された。測定は、溶離剤としてのＴＨＦを１．０ｍＬ／分の流量で３０℃において使用し、カラムの較正のための一連の狭いポリスチレン標準を用いて行われた。静的水接触角測定は、液滴法を使用したSL-200C光学接触角メーター（Solon Information Technology Co.）で行われた。
【００９４】
Ｘ線光電子分光法（ＸＰＳ）測定が、蒸発室（底面圧５×１０−１０Ｔｏｒｒ）と分析室（３×ｌ０−１０Ｔｏｒｒ)とを備えたKratos AXIS UltraDLD機器で行われた。ＸＰＳ分析は、シリコンウエハ（０．０７６Ω／□であり、□は平方を意味する）上に設けられた膜上において高真空下で行われた。サンプルには単色のＡｌ−Ｋａ（ｈｖ＝１４８６．６ｅＶ、スポットサイズ４００μｍ×７００μｍ）が照射され、サンプルの表面に対する射出角は４５°であった。全てのスペクトルは室温で測定され、Ｃ１s（Ｃ−Ｃ）ピークを２８４．５ｅＶに設定することによって較正された。
【００９５】
ビニルスルホンカーボネート（ＶＳＣ）モノマーは、４つのステップ（スキーム１）で合成された。まず、０℃で攪拌されているＴＨＦ（１００ｍＬ）の３−メチル−３−オキセタンメタノール（１０．２ｇ、０．１０ｍｏｌ）溶液にＨＢｒ（４０％、４０ｍＬ）が滴下された。反応混合物は２５℃に温められ、５時間にわたって攪拌された。そして、反応混合物はＨ２Ｏ（１５０ｍＬ）で希釈され、ジエチルエーテル（４×１５０ｍＬ）で抽出された。有機相は、無水ＭｇＳＯ４で乾燥され、濃縮されることで白い固体（１６．３８ｇ、９０％）として所望の生産物（ブロモジオール）が得られた。１ＨＮＭＲ（４００ＭＨｚ、ＣＤＣｌ３）：δ３．６８（ｓ、４Ｈ、−Ｃ（ＣＨ２ＯＨ）２）、３．５５（ｓ、２Ｈ、−ＣＨ２Ｂｒ）、２．１３（ｓ、２Ｈ、−（ＯＨ）２)、０．９３（ｓ、３Ｈ、−ＣＨ３)。
【００９６】
【化３０】
2014524950.tif 000032
【００９７】
スキーム１。ＶＳＣモノマーの合成経路。条件：（ｉ）ＴＨＦ、４０％ＨＢｒを０℃で滴下、２５℃で５時間；（ｉｉ）ＮａＳＨ、７５℃、１７時間、ＤＭＦ；（ｉｉｉ）ジビニルスルホン、３０℃、メタノール；（ｉｖ）クロロぎ酸エチル、Ｅｔ３Ｎ、０℃、４時間、ＴＨＦ。
【００９８】
攪拌されているＤＭＦ（１５０ｍＬ）のブロモジオール（１６．３８ｇ、０．０９ｍｏｌ）溶液に、ＮａＳＨ（２２．２３ｇ、０．２７ｍｏｌ）が付加された。反応混合物は、７５℃で１７時間にわたって攪拌され、２５℃に冷却され、脱イオン水（１．０Ｌ）で希釈され、ＥｔＯＡｃ（３×２５０ｍＬ）で抽出された。有機相は、無水ＭｇＳＯ４で乾燥され、濃縮された。残留ＤＭＦは減圧下で蒸留によって除去され、黄色がかった油（５．２６ｇ、４３％）としてメルカプトジオールが回収された。１ＨＮＭＲ（４００ＭＨｚ、ＣＤＣｌ３）：δ３．６４（ｓ、４Ｈ、−Ｃ（ＣＨ２ＯＨ）２）、２．６７（ｄ、２Ｈ、−ＣＨ２ＳＨ)、２．２７（ｓ、２Ｈ、−（ＯＨ）２）、１．３１（ｔ、１Ｈ、−ＳＨ）、０．８５（ｓ、３Ｈ、−ＣＨ３)。
【００９９】
攪拌されているＭｅＯＨ（３５０ｍＬ）のジビニルスルホン（１０ｍＬ、９９．６ｍｍｏｌ）溶液に、メルカプトジオール（５．２６ｇ、３８．７ｍｍｏｌ）が室温で滴下された。反応混合物は、３０℃に温められ、暗闇の中で夜通し攪拌された。溶液は減圧下で濃縮され、残留物はカラムクロマトグラフィ（溶離剤：酢酸エチル／石油エーテル＝４／１、ｖ／ｖ）によって浄化され、ビニルスルホンジオール（５．８９ｇ、６０％）が回収された。１ＨＮＭＲ（４００ＭＨｚ、ＣＤＣｌ３）：δ６．２３〜６．６４（ｍ、３Ｈ、−ＣＨ＝ＣＨ２)、３．６４（ｓ、４Ｈ、−Ｃ（ＣＨ２ＯＨ）２）、３．２７（ｍ、２Ｈ、−ＳＣＨ２ＣＨ２−)、２．９５（ｍ、２Ｈ、−ＳＣＨ２ＣＨ２−）、２．７５（ｓ、２Ｈ、−ＣＣＨ２Ｓ−）、２．４９（ｓ、２Ｈ、−（ＯＨ）２）、０．８５（ｓ、３Ｈ、−ＣＨ３)、図１Ａ参照。
【０１００】
０℃で攪拌されている乾燥ＴＨＦ（２００ｍＬ）のビニルスルホンジオール（５．８９ｇ、２３．２ｍｍｏｌ）およびクロロぎ酸エチル（４．６ｍＬ、４８．７ｍｍｏｌ）の溶液に、ＴＨＦ（５ｍＬ）のＥｔ３Ｎ（７ｍＬ、５１．１ｍｍｏｌ）溶液が滴下された。反応は０℃で５時間にわたって進行した。反応混合物は濾過され、濾過液は減圧下で濃縮された。粗生産物はＴＨＦから再結晶化され、ビニルスルホンカーボネートモノマー（４．６１ｇ、７１％）が回収された。１ＨＮＭＲ（４００ＭＨｚ、ＣＤＣｌ３）：δ６．２３〜６．６４（ｍ、３Ｈ、−ＣＨ＝ＣＨ２)、４．１７〜４．２６（ｓ、４Ｈ、−Ｃ（ＣＨ２）２Ｃ−)、３．２７（ｍ、２Ｈ、−ＳＣＨ２ＣＨ２−）、２．９５（ｍ、２Ｈ、−ＳＣＨ２ＣＨ２−）、２．７５（ｓ、２Ｈ、−ＣＣＨ２Ｓ−）、１．１０（ｓ、３Ｈ、−ＣＨ３)。13ＣＮＭＲ（４００ＭＨｚ、ＣＤＣｌ３）：δ１４５．２１、１３３．１２、１２９．２７、７２．４０、５１．６７、３４．６５、３０．１７、２３．５８、１５．７５。Ｃ１０Ｈ１６Ｏ５Ｓ２の元素分析：Ｃ、４２．８４；Ｈ、５．７５；Ｓ、２２．８７。実測：Ｃ、４３．２４；Ｈ、５．７０；Ｓ、２２．３７。ＴＯＦ−ＭＳ（ｍ／ｚ）：Ｃ１０Ｈ１６Ｏ５Ｓ２の元素分析２８０．０４３９、実測２８０．０２３１、図１Ｂを参照。
【実施例２】
【０１０１】
実施例２：エチルビニルスルホンカーボネートモノマーの合成
エチルビニルスルホンカーボネートモノマー（ＶＳＥＣ）も４つのステップで合成された（スキーム２）。ＴＨＦ（１００ｍＬ）の３−エチル−３−オキセタンメタノール（５．８ｇ、５０ｍｍｏｌ）攪拌溶液に、ＨＢｒ（４０％、２０ｍＬ）が滴下された。反応混合物は２５℃に温められ、５時間にわたって攪拌された。そして、反応混合物はＨ２Ｏ（１５０ｍＬ）で希釈され、ジエチルエーテル（４×１５０ｍＬ）で用いて抽出された。有機相は、無水ＭｇＳＯ４で乾燥され、濃縮されることで白い固体（８．８２ｇ、９０％）として所望の生産物（ブロモジオール）が得られた。
【０１０２】
ＤＭＦ（１００ｍＬ）のブロモジオール（８．８２ｇ、０．０４５ｍｏｌ）攪拌溶液に、ＮａＳＨ（１１．５ｇ、１４０ ｍｏｌ）が付加された。反応混合物は、７５℃で１７時間にわたって攪拌され、２５℃に冷却され、超純水（５００ｍＬ）で希釈され、ＥｔＯＡｃ（３×２００ｍＬ）で抽出された。有機相は、無水ＭｇＳＯ４で乾燥され、濃縮された。残留ＤＭＦは、減圧下で蒸留によって除去され、粘性のある黄色がかった油（２．７ｇ、４０％）としてのメルカプトジオールが得られた。
【０１０３】
ＭｅＯＨ（１００ｍＬ）のジビニルスルホン（５．４ｍＬ、５４ｍｍｏｌ）攪拌溶液に、メルカプトジオール（２．７ｇ、１８ｍｍｏｌ）が滴下された。反応混合物は３０℃に温められ、暗闇の中で夜通し攪拌された。溶液は減圧下で濃縮され、残留物がカラムクロマトグラフィ（溶離剤：酢酸エチル／石油エーテル＝４／１、ｖ／ｖ）で浄化され、ビニルスルホンジオール（２．８９ｇ、６０％)が得られた。
【０１０４】
０℃の乾燥ＴＨＦ（１００ｍＬ）のビニルスルホンジオール（２．８９ｇ、１０．８ｍｍｏｌ）およびクロロぎ酸エチル（２．３ｍＬ、２２．６８ｍｍｏｌ）の攪拌溶液に、液滴でＥｔ３Ｎ（３．５ｍＬ、２５．５ｍｍｏｌ）が滴下され、ＴＨＦ中に溶解された。反応は、０℃で５時間にわたって進行した。反応混合物は濾過され、濾過液は減圧下で濃縮された。粗生産物は、ＴＨＦからの再結晶化によって浄化され、ビニルスルホンカーボネートモノマー（２．２ｇ、７０％）が回収された。
【０１０５】
【化３１】
2014524950.tif 000033
【０１０６】
スキーム２。ＶＳＥＣモノマーの合成経路。条件：（ｉ）４０％臭化水素酸、０℃、５時間、ＴＨＦ；（ｉｉ）硫化水素ナトリウム、７５℃、１７時間、ＤＭＦ；（ｉｉｉ）ジビニルスルホン、３０℃、メタノール；（ｉｖ）クロロぎ酸エチル、Ｅｔ３Ｎ、０℃、４時間、ＴＨＦ。
【実施例３】
【０１０７】
実施例３  本発明に係るビニルスルホン機能化ポリマー（ポリエステルおよびポリカーボネート）の合成
ε−ＣＬ、Ｌ−ＬＡ、およびＴＭＣによるＶＳＣの共重合は、イソプロパノールを開始剤として使用し、Ｓｎ（Ｏｃｔ）２を触媒として使用し、トルエン中において１１０℃で１日にわたって行われた。以下は、Ｐ（ＣＬ−ｃｏ−ＶＳＣ）４．２％コポリマーの合成の典型例である。窒素雰囲気下のグローブボックスにおいて、攪拌されているトルエン（１１ｍＬ）のε−ＣＬ（１．１６０ｇ、１０．１８ｍｍｏｌ）およびＶＳＣ（０．１５ｇ、０．５４ｍｍｏｌ）の溶液に、トルエンのイソプロパノール（４ｍｇ、０．０６ｍｍｏｌ）およびＳｎ（Ｏｃｔ）２（２２ｍｇ、０．０５ｍｍｏｌ）の保存溶液が素早く付加された。反応槽は封止され、１１０℃の恒温オイルバスに置かれた。２４時間の重合の後、２滴の酢酸によって反応が終了した。サンプルは、１ＨＮＭＲを用いたモノマー変換の判定のために取り出された。得られたＰ（ＣＬ−ｃｏ−ＶＳＣ）コポリマーは、エタノール中での沈殿、濾過、および真空での乾燥により分離された。表１を参照。１ＨＮＭＲ（４００ＭＨｚ、ＣＤＣｌ３、図２Ａ）：δ６．２３〜６．６４（ｍ、−ＣＨ＝ＣＨ２、ＰＶＳＣ）、５．０１（ｍ、（ＣＨ３）２ＣＨ−）、４．０５〜４．１３（ｓ、−ＣＨ２Ｏ−、ＰＣＬ；Ｃ（ＣＨ２）２Ｏ２−、ＰＶＳＣ）、３．２２（ｍ、ＳＯ２ＣＨ２−、ＰＶＳＣ）、２．８６（ｍ、−ＣＨ２Ｓ−、ＰＶＳＣ）、２．７５（ｓ、−ＳＣＨ２Ｃ、ＰＶＳＣ）、２．３０（ｔ、−ＣＯＣＨ２−、ＰＣＬ）、１．６４（ｍ、−ＣＨ２ＣＨ２ＣＨ２−、ＰＣＬ）、１．３７（ｍ、−ＣＨ２ＣＨ２ＣＨ２−、ＰＣＬ）、１．２２（ｄ、（ＣＨ３）２Ｃ−)、１．０３（ｓ、−ＣＨ３、ＰＶＳＣ）。
【０１０８】
表１  ε−ＣＬおよびＶＳＣの開環重合によるＶＳ機能化生分解性ＰＣＬの合成ａ
【０１０９】
【表１】
2014524950.tif 000034
【０１１０】
［ａ］共重合は、１１０℃のトルエン中において、イソプロパノールを開始剤として使用し、Ｓｎ（Ｏｃｔ）２を触媒として使用し、１日にわたって行われた；［ｂ］モノマーと開始剤との総モル比；［ｃ］フィード中のＶＳＣモノマーのモル分率；［ｄ］得られたポリマーについて１ＨＮＭＲによって判定されたＶＳＣユニットのモル分率；［ｅ］１ＨＮＭＲ末端基分析による推定；［ｆ］ＧＰＣによる判定（溶離剤：ＴＨＦ、流量：１．０ｍＬ／分、標準：ポリスチレン）。
【０１１１】
Ｐ（ＬＡ−ｃｏ−ＶＳＣ）およびＰ（ＴＭＣ−ｃｏ−ＶＳＣ）コポリマーは、類似の方法で合成される。表２を参照。１ＨＮＭＲスペクトル、およびコポリマーの信号割り当てが図２Ｂおよび図２Ｃに示される。Ｐ（ＬＡ−ｃｏ−ＶＳＣ）の１ＨＮＭＲ（４００ＭＨｚ、ＣＤＣｌ３）：δ６．２３〜６．６４（ｍ、−ＣＨ＝ＣＨ２、ＰＶＳＣ）、５．１６（ｍ、ＣＨ３ＣＨ−、ＰＬＡ）、４．０５（ｓ、Ｃ（ＣＨ２）２Ｏ２−、ＰＶＳＣ）、３．２２（ｍ、ＳＯ２ＣＨ２−、ＰＶＳＣ）、２．８６（ｍ、−ＣＨ２Ｓ−、ＰＶＳＣ）、２．７５（ｓ、−ＳＣＨ２Ｃ、ＰＶＳＣ）、１．５８（ｍ、−ＣＨＣＨ３、ＰＬＡ）、１．２２（ｄ、（ＣＨ３）２Ｃ−）、１．０３（ｓ、−ＣＨ３、ＰＶＳＣ）。Ｐ（ＴＭＣ−ｃｏ−ＶＳＣ）の１ＨＮＭＲ（４００ＭＨｚ、ＣＤＣｌ３）：δ６．２３〜６．６４（ｍ、−ＣＨ＝ＣＨ２、ＰＶＳＣ）、４．２５（ｓ、−ＣＨ２ＣＨ２ＣＨ２−、ＰＴＭＣ）、４．０５（ｓ、Ｃ（ＣＨ２）２Ｏ２−、ＰＶＳＣ）、３．２２（ｍ、ＳＯ２ＣＨ２−、ＰＶＳＣ）、２．８６（ｍ、−ＣＨ２Ｓ−、ＰＶＳＣ）、２．７５（ｓ、−ＳＣＨ２Ｃ、ＰＶＳＣ）、２．０４（ｓ、−ＣＨ２ＣＨ２ＣＨ２−、ＰＴＭＣ）、１．２２（ｄ、（ＣＨ３）２Ｃ−）、１．２２（ｄ、（ＣＨ３）２Ｃ−）、１．０３（ｓ、−ＣＨ３、ＰＶＳＣ）。
【０１１２】
表２  ＶＳＣを用いたＬＡまたはＴＭＣの開環重合によるＶＳ機能化ＰＬＡおよびＰＴＭＣの合成ａ
【０１１３】
【表２】
2014524950.tif 000035
【０１１４】
［ａ］共重合は、１１０℃のトルエン中において、イソプロパノールを開始剤として使用し、Ｓｎ（Ｏｃｔ）２を触媒として使用し、１日にわたって行われた；［ｂ］モノマーと開始剤との総モル比；［ｃ］フィード中のＶＳＣモノマーのモル分率；［ｄ］得られたポリマーについて１ＨＮＭＲによって判定されたＶＳＣユニットのモル分率；［ｅ］１ＨＮＭＲ末端基分析による推定；［ｆ］ＧＰＣによる判定（溶離剤：ＴＨＦ、流量：１．０ｍＬ／分、標準：ポリスチレン）。
【実施例４】
【０１１５】
実施例４：ビニルスルホン機能化生分解性ポリマーの後重合改質
ＶＳ機能化ポリマーの後重合改質は、窒素雰囲気下における室温でのＤＭＦ中のマイケル型共役付加反応を用いて行われた。２−メルカプトエタノール、２−メルカプトエチルアミン塩酸塩、Ｌ−システイン、ＰＥＧ−ＳＨ、ＧＣ−ＳＨ、またはＧＲＧＤＣを含む様々なチオール含有分子（Ｒ−ＳＨ）が採用された。ＳＨ／ＶＳモル比は、２／１に設定され、反応は１日にわたって進行した。改質ポリマーは、冷ジエチルエーテル／エタノール（１／４、ｖ／ｖ）から沈殿により分離され、真空において室温で乾燥された。これによって改質されたＰ（ＣＬ−ｃｏ−ＶＳＣ）８．７％の１ＨＮＭＲスペクトルは、図３に示される。改質は定量的であったと結論付けることができた。
【実施例５】
【０１１６】
実施例５：ビニルスルホン機能化生分解性膜の準備およびチオール含有分子を用いた直接改質
生分解性膜は、クロロホルムのＶＳ機能化コポリマー０．２重量％溶液を使用して顕微鏡スライドの上に準備された。フィルムは、全体を乾燥させた後、１ｍｇ／ｍＬの濃度のチオール含有分子（２−メルカプトエタノール、２−メルカプトエチルアミン塩酸塩、Ｌ−システイン、ＰＥＧ−ＳＨ、ＧＣ−ＳＨ、およびＧＲＧＤＣなど）のリン酸緩衝水溶液に２４時間にわたって浸された。得られた改質膜は、脱イオン水で全体的に濯がれ、減圧下において五酸化りんで乾燥された。改質膜および非改質膜の両方の接触角は、液滴法によりＳＬ−２００Ｃ光学接触角度計（Solon Information Technology Co.）上で判定された。ＸＰＳ分析に際し、膜はシリコンウエハ（０．０７６Ω／□）上に準備された。
【実施例６】
【０１１７】
実施例６：ＦＩＴＣを用いて処理されたシステアミン改質膜の蛍光観察
ＶＳ機能化分解性ポリマー膜に対するシステアミンの不動化を確認するため、および表面におけるアミン基の化学反応性を試験するために、システアミン機能化ＰＣＬ膜がリン酸緩衝の生理食塩水（ＰＢＳ、２０ｍＭ、ｐＨ９．０）中においてＦＩＴＣでさらに処理され、蛍光顕微鏡検査で視覚化された。簡単に言えばＶＳ機能化分解性ポリマー膜が上記のシステアミンによる処理を受けた後、暗闇の中で２４時間にわたって３７℃のリン酸緩衝の生理食塩水（ＰＢＳ、２０ｍＭ、ｐＨ９．０、４ｍＬ）に０．５ｍｇ／ｍＬのＦＩＴＣを含有する溶液に浸された。膜は、脱イオン水を用いて全体的に濯がれ、蛍光顕微鏡（Leica DM4000M）を使用して視覚化された。
【実施例７】
【０１１８】
実施例７：表面操作生分解性ポリマー膜上での細胞培養
細胞結合および成長に対する表面化学の影響について、Ｐ（ＣＬ−ｃｏ−ＶＳＣ）８．７％膜を使用して調査された。膜が準備され、上記のＰＥＧ−ＳＨ、ＧＣ−ＳＨ、およびＧＲＧＤＣを含む様々なチオール含有分子で改質された。親非改質膜および改質膜が６ウェル組織培養プレートに置かれ、使用前に消毒された。ＭＧ６３骨芽細胞が３７℃の加湿５％ＣＯ２雰囲気中において１×１０４個／ウェルの密度で１０％ＦＢＳを含有するDulbeccoの改質Eagle媒体（ＤＭＥＭ）を使用して膜上に培養された。培養媒体は、ウェル毎に４ｍＬで設定され、毎日交換された。１日、４日、および６日の培養で、倒立型蛍光顕微鏡（AxioCam MR3カメラケーブルを備えたAxiovert 40 CFL Microscope）上で細胞が観察された。図６を参照。
【実施例８】
【０１１９】
実施例８：Ｐ（ＣＬ−ＡＣ−ＶＳＣ）コポリマーの合成
開環重合は、１１０℃のトルエン中において、エチレングリコールを開始剤として使用し、Ｓｎ（Ｏｃｔ）２を触媒（スキーム３）として使用して行われた。スキーム３に示されるＰ（ＣＬ−ＡＣ−ＶＳＣ）コポリマーは、ｘ、ｙ、およびｚのモル分率である。以下は、Ｐ（ＣＬ−ＡＣ−ＶＳＣ）コポリマーの合成の典型例である。窒素雰囲気下のグローブボックスにおいて、トルエン（２０ｍＬ)中のε−ＣＬ（３．７g、３２．４５ｍｍｏｌ）、ＡＣ（０．１ｇ、０．５ｍｍｏｌ）、およびＶＳＣ（０．２ｇ、０．７ｍｍｏｌ）の攪拌溶液に、エチレングリコール（６．２ｍｇ）およびＳｎ（Ｏｃｔ）２（４８ｍｇ）の保存溶液が素早く付加された。反応槽は封止され、１１０℃の恒温オイルバスに置かれた。４８時間の重合の後、２滴の酢酸によって反応が終了した。サンプルは、１ＨＮＭＲを用いたモノマー変換の判定のために取り出された。得られたポリマーは、冷ジエチルエーテル中における沈殿によって分離され、真空中において室温で乾燥された。１ＨＮＭＲは、得られたコポリマーの重合度合い（ＤＰ）が、ＣＬ、ＡＣ、およびＶＳＣについてそれぞれ３３２、４、および６であったことを示した。コポリマーは、Ｐ（ＣＬ３３２−ＡＣ４−ＶＳＣ６）として示された。組成は、コモノマーのフィード比によって制御され得る（表３）。
【０１２０】
【化３２】
2014524950.tif 000036
【０１２１】
スキーム３  ＣＬ、ＡＣ、およびＶＳＣモノマーの開環共重合
表３  生分解性Ｐ（ＣＬ−ＡＣ−ＶＳＣ）コポリマーの合成ａ
【０１２２】
【表３】
2014524950.tif 000037
【０１２３】
ａ共重合は、１１０℃のトルエン中において、エチレングリコールを開始剤として使用し、Ｓｎ（Ｏｃｔ）２を触媒として使用して行われた；ｂフィード中のＣＬ／ＡＣ／ＶＳＣのモノマー重量比；ｃ  １ＨＮＭＲによって判定されたＣＬ／ＶＳＣ／ＡＣユニットの重量分率；ｄ理論分子重量がモノマー変換およびモノマーと開始剤との比に基づいて算出された；ｆ  １ＨＮＭＲ末端基分析によって推定；ＧＰＣ（溶離剤：ＴＨＦ、流量：１．０ｍＬ／分、標準：ポリスチレン）によって判定。
【実施例９】
【０１２４】
実施例９：膜の準備および改質
クロロホルム中に０．０２重量％のＩ２９５９光重合開始剤を含有する１．０重量％のポリマー溶液を使用してカバーガラス上に薄膜が準備された。乾燥させた膜は、１０秒間の光照射（λ＝３０２ｎｍ）によって架橋された。ここで、Ｐ（ＣＬ−ＶＳＣ）コポリマーは、ＶＳＣユニットに対して紫外線露光の影響がなかったことを確認するための制御としても考慮される。紫外線露光後のＰ（ＣＬ−ＶＳＣ）コーティング膜は、１ＨＮＭＲによって特性が明示される。１ＨＮＭＲから、膜は依然としてＣＤＣウェル中で分解されること、および二重結合の統合領域（δ６．２２）／ＶＳＣユニット中のメチル基（δ１．０３）ピークが１：３に近いことが分かった。紫外線露光後のＰ（ＣＬ−ＡＣ−ＶＳＣ）コーティング膜はいかなる有機溶媒中でも分解されることはなく、膜の強度は明らかに架橋後に向上した一方で、架橋されていない膜は、水に浸されるとすぐに破損した。Ｐ（ＣＬ−ＡＣ−ＶＳＣ）コーティング膜の安定性はＡＣユニットの架橋によって高まり、残ったＶＳＣユニットを用いてさらなる改質を行うことができる。
【０１２５】
架橋膜は、１２時間にわたって水に浸され、一連のチオール含有分子（Ｒ−ＳＨ：２−メルカプトエタノール、２−メルカプトエチルアミン塩酸塩、Ｌ−システイン、およびキトサンチオール）を用いておよそｐＨ９（Ｎａ２ＣＯ３で調節）において室温で１６時間にわたって処理された。チオール含有分子の濃度は、５ｍｇ／ｍＬとして設定された。得られた改質膜は、脱イオン化水で幾度か濯がれ、室温で五酸化りんで乾燥された。静的接触角測定は、２−メルカプトエタノール、システアミン、システイン、およびグリコールキトサンによって改質されたコーティング膜の親水性が親コーティングと比較して高まったことを示した（図７）。さらに、ＶＳＣユニットのモル比が６．５％である改質コーティング膜の接触角は、３％のモル比のＶＳＣユニットを含有する対応のコーティング膜のものと比較して低かった。
【実施例１０】
【０１２６】
実施例１０：メチルビニルスルホンＰＥＧカーボネートモノマーの合成
ＶＳ−ＰＥＧ環状カーボネートモノマーもまた、４つのステップで合成された（スキーム４）。ＴＨＦ（１００ｍＬ）の３−メチル−３−オキセタンメタノール（１０．２ｇ、０．１ｍｏｌ）攪拌溶液に、ＨＢｒ（４０％、４０ｍＬ）が滴下された。反応混合物は、２５℃に温められ、５時間にわたって攪拌された。そして、反応混合物は、Ｈ２Ｏ（１５０ｍＬ）で希釈され、ジエチルエーテル（４×１５０ｍＬ）で抽出された。有機相は無水ＭｇＳＯ４で乾燥され、濃縮され、所望の生産物（ブロモジオール）が白い固体（１６．３８ｇ、９０％）として得られた。
【０１２７】
ＤＭＦ（１５０ｍＬ）のブロモジオール（１６．３８ｇ、０．０９ｍｏｌ）攪拌溶液に、ＮａＳＨ（２２．２３ｇ、０．２７ｍｏｌ）が付加された。反応混合物は、７５℃で１７時間にわたって攪拌され、２５℃に冷却され、超純水（１Ｌ）で希釈され、ＥｔＯＡｃ（３×２５０ｍＬ）で抽出された。有機相は、無水ＭｇＳＯ４によって乾燥され、濃縮された。残留ＤＭＦは、減圧下で蒸留によって除去され、粘性の黄色がかった油（５．２６ｇ、４３％）としてメルカプトジオールが得られた。
【０１２８】
攪拌されているＭｅＯＨ（２００ｍＬ）のＰＥＧジビニルスルホン（８．８ｇ、２６．８ｍｍｏｌ）攪拌溶液に、ＭｅＯＨ中のメルカプトジオール（１．０ｇ、６．７ｍｍｏｌ）が滴下された。反応混合物は、３０℃に温められ、暗闇の中で２日間にわたって攪拌された。溶液は減圧下で濃縮され、残留物はカラムクロマトグラフィ(溶離剤：ＭｅＯＨ／ジクロロメタン＝１／１、ｖ／ｖ）で浄化され、生産物であるＶＳ−ＰＥＧジオール（２．０ｇ、６２％）が得られた。
【０１２９】
０℃の乾燥ＴＨＦ（１００ｍＬ）のＰＥＧビニルスルホンジオール（２．０ｇ、４．２ｍｍｏｌ）およびクロロぎ酸エチル（０．９ｍＬ、８．８ｍｍｏｌ）の攪拌溶液に、ＴＨＦに分解されたＥｔ３Ｎ（１．４ｍＬ、１０．０ｍｍｏｌ）が滴下された。反応は、８時間にわたって０℃で進行した。反応混合物は濾過され、濾過液は減圧下で濃縮された。粗生産物は、カラムクロマトグラフィ（溶離剤：ＭｅＯＨ／ジクロロメタン＝１／１、ｖ／ｖ）で浄化され、ＶＳ−ＰＥＧカーボネートモノマー（１．０５ｇ、５０％）が回収された。
【０１３０】
【化３３】
2014524950.tif 000038
【０１３１】
スキーム４  ＶＳ−ＰＥＧカーボネートモノマーの合成経路
条件：（ｉ）４０％臭化水素酸、０℃、５時間、ＴＨＦ；（ｉｉ）硫化水素ナトリウム、７５℃、１７時間、ＤＭＦ；（ｉｉｉ）ＰＥＧジビニルスルホン、３０℃、メタノール；（ｉｖ）クロロぎ酸エチル、Ｅｔ３Ｎ、０℃、４時間、ＴＨＦ。
【０１３２】
結論として、ビニルスルホン機能化生分解性ポリマーにより、優位な機能性生体適合材料およびコーティングを得る新しく堅牢な手法が提供されることが示された。これは、水性条件下において生分解コーティングを効率的かつクリーンに（触媒および副産物なしに）改質することを示す。これらのビニルスルホン機能化生分解性ポリマーは、生体医療装置およびコーティングの表面化学の工学に新たな道を開くものであり、これらのビニルスルホン機能化生分解性ポリマーは、生体医療工学において大きな可能性を有する。
【実施例１１】
【０１３３】
実施例１１：ＶＳ−ＰＥＧ機能化コポリマーの合成
ＶＳ−ＰＥＧカーボネートの開環共重合が実施例３と類似の方法で行われた。窒素雰囲気下のグローブボックスにおいて、攪拌されているトルエン（４ｍＬ）のε−ＣＬ（０．２１８ｇ、１．８ｍｍｏｌ）およびＶＳ−ＰＥＧカーボネート（０．１ｇ、０．２ ｍｍｏｌ）の攪拌溶液に、トルエンのイソプロパノール（１．２ｍｇ、０．０２ｍｍｏｌ）およびＳｎ（Ｏｃｔ）２（９．３ｍｇ、０．０２ｍｍｏｌ）の保存溶液が素早く付加された。反応槽は封止されて１１０℃の恒温オイルバスに置かれた。４８時間の重合後、一滴の酢酸によって反応が終了した。得られたポリマーは、冷ジエチルエーテル内での沈殿によって分離され、室温で真空中において乾燥された。収率：０．２７１ｇ（８５．２％）。
【図１】
2014524950.tif 000063
【図２】
2014524950.tif 000064
【図３】
2014524950.tif 000065
【図４】
2014524950.tif 000066
【図５】
2014524950.tif 000067
【図６】
2014524950.tif 000068
【図７】
2014524950.tif 000069
【手続補正書】
【提出日】平成26年8月7日(2014.8.7)
【手続補正１】
【補正対象書類名】明細書
【補正対象項目名】０００９
【補正方法】変更
【補正の内容】
【０００９】
【図１】ビニルスルホンジオール（Ａ）およびビニルスルホンカーボネート（Ｂ）の１ＨＮＭＲスペクトル（４００ＭＨｚ、ＣＤＣｌ３）を示す図である。
【図２】ビニルスルホン機能化生分解性ポリマーの１ＨＮＭＲスペクトル（４００ＭＨｚ、ＣＤＣｌ３）であって、（Ａ）Ｐ（カプロラクトン（ＣＬ）−ｃо−ＶＳＣ）、（Ｂ）Ｐ（Ｌ−ラクチド（ＬＡ）−ｃо−ＶＳＣ）、（Ｃ）Ｐ（トリメチレンカーボネート（ＴＭＣ）−ｃо−ＶＳＣ）を示す図である。
【図３】チオール含有分子で改質した後のＰ（ＣＬ−ｃо−ＡＣ）８．７％コポリマーの１ＨＮＭＲ（４００ＭＨｚ、ＣＤＣｌ３）であって、（Ａ）ＰＥＧ−ＳＨ（ＣＤＣｌ３）、（Ｂ）２−メルカプトエチルアミン（ＣＤＣｌ３）、（Ｃ）２−メルカプトエタノール（ＣＤＣｌ３）、（Ｄ）Ｌ−システイン（ＤＭＳＯ−ｄ６）、および（Ｅ）ＲＧＤＣ（ＤＭＳＯ−ｄ６）を示す図である。
【図４】Ｐ（ＣＬ−ｃо−ＶＳＣ）４．２％のＸＰＳスペクトルであって、曲線近似を用いたＳ（２ｐ）の信号が挿入されて示される図である。
【図５】液状でシスタミンおよびフルオレセインイソチオシアネート（ＦＩＴＣ）を用いて連続的に処理された後のＶＳ−機能化生分解性ポリマー膜の蛍光画像であって、（Ａ）Ｐ（ＣＬ−ｃо−ＶＳＣ）４．２％、（Ｂ）Ｐ（ＣＬ−ｃо−ＶＳＣ）８．７％、（Ｃ）Ｐ（ＣＬ−ｃо−ＶＳＣ）３４．５％、（Ｄ）Ｐ（ＬＡ−ｃо−ＶＳＣ）３．５％、（Ｅ）Ｐ（ＴＭＣ−ｃо−ＶＳＣ）３．５％を示す図である。
【図６】１日、４日、および６日にわたって非改質および改質Ｐ（ＣＬ−ｃо−ＶＳＣ）上で培養されたＭＧ６３細胞の画像（５０倍）であって、（Ａ）非改質Ｐ（ＣＬ−ｃо−ＶＳＣ）８．７％膜、（Ｂ）ＰＥＧ−ＳＨ改質膜、（Ｃ）ＧＣ−ＳＨ改質膜、（Ｄ）ＲＧＤＣ改質膜、および（Ｅ）組織培養プラスチック（空白制御）を示す図である。
【図７】チオール含有分子を用いて改質されたコーティングの接触角を示す図である。
【国際調査報告】
2014524950.tif 000070
2014524950.tif 000071